(57)【要約】【課題】  軽量コンパクト性に優れ、パイロインフレーターのような高温のガスに暴露されても穴あき、破袋の無いエアバッグ用織物に適したポリアミド繊維および基布を提供する。【解決手段】オレフィンを０．１重量％以上、５重量％未満含むポリアミド繊維からなるエアバッグ用マルチフィラメント及びエアバッグ用織物。【選択図】なし【特許請求の範囲】
【請求項１】
オレフィンを０．１重量％以上、５重量％未満含むポリアミド繊維からなるエアバッグ用マルチフィラメント。
【請求項２】
前記ポリアミド繊維がポリアミド６６である、請求項１に記載のエアバッグ用マルチフィラメント。
【請求項３】
前記マルチフィラメントの総繊度が１００ｄｔｅｘ以上、５００ｄｔｅｘ以下である、請求項１又は２に記載のエアバッグ用マルチフィラメント。
【請求項４】
オレフィンのモノマーユニットがエチレン鎖を９０％以上含むことを特徴とする、請求項１〜３のいずれか一項に記載のエアバッグ用マルチフィラメント。
【請求項５】
オレフィンのＩＶが０．００５以上２．０以下であることを特徴とする、請求項１〜４のいずれか一項に記載のエアバッグ用マルチフィラメント。
【請求項６】
請求項１〜５のいずれか一項に記載のエアバッグ用マルチフィラメントを使用したエアバッグ用基布。
【請求項７】
前記エアバッグ用基布が樹脂被膜を有していない基布である、請求項６に記載のエアバッグ用基布。
【請求項８】
１５０℃高温動的通気度の通気度ピークが７９ｋＰａ以上、１００ｋＰａ以下であることを特徴とする請求項７に記載のエアバッグ用基布。
【請求項９】
カバーファクターが２０３０以上２１８０以下である請求項８に記載のエアバッグ用基布。
【請求項１０】
エアバッグ用マルチフィラメントを製造する方法であって、下記（ａ）〜（ｅ）のプロセスを含む方法。
ａ）ペレットまたはパウダー状のポリアミドとペレットまたはパウダー状のオレフィンを固体状態にてブレンドする工程；
ｂ）ａ）で調製した原料を押出機にて溶融してノズルから押出すことで紡出糸とする工程；
ｃ）冷却気体を噴きつけて冷却する工程；
ｄ）油剤を付与する工程；
ｅ）紡出糸を１０００ｍ／ｍｉｎ以下の速度で回転する引取りローラに巻回してそのまま追加延伸する工程
【請求項１１】
エアバッグ用基布を製造する方法であって、下記（ａ）〜（ｆ）のプロセスを含む方法。
ａ）ポリアミドを押出機にて溶融してノズルから押出すことで紡出糸とする工程；
ｂ）冷却気体を噴きつけて冷却する工程；
ｃ）油剤を付与する工程；
ｄ）紡出糸を１０００ｍ／ｍｉｎ以下の速度で回転する引取りローラに巻回してそのまま追加延伸して３ｄｔｅｘ／ｆ以上８ｄｔｅｘ／ｆ以下のマルチフィラメントを得る工程；
ｅ）モノマーユニットがエチレン鎖を９０％以上含むことを特徴とするＩＶが０．００５以上２．０以下のオレフィンをマルチフィラメントに付与する工程；
ｆ）カバーファクターが２０３０以上２１８０以下になるように調整して製織する工程
【発明の詳細な説明】
【技術分野】
【０００１】
本発明は自動車用安全装置の１つであるエアバッグ用織物に好適に使用できる繊維および基布に関する。更に詳しくは、エアバッグ展開時に高温高圧のガスに暴露されても穴あき、破袋などがなく軽量かつコンパクト性に優れたエアバッグ用基布、より好適にはノンコートエアバッグ用基布に用いる繊維および基布に関する。
【背景技術】
【０００２】
近年、自動車安全部品の一つとして急速に装着率が上昇しているエアバッグは、自動車の衝突事故の際、衝撃をセンサーが感知し、インフレーターから発生される高温、高圧のガスによりエアバッグを急速に展開させ、運転者や同乗者の身体、特に頭部がハンドル、フロントガラス、ドアガラス等に衝突することを防止し保護するためのものである。現在では自動車の前面からの衝突に対応する運転席や助手席用のエアバッグだけでなく、膝を守るニーエアバッグ、側面からの衝突に対応するサイドエアバッグやサイドカーテンエアバッグ、後方からの衝突に備えたエアバッグも採用されている。さらに近年においては、衝突される歩行者を保護するエアバッグも知られており、その使用部位は現在も増え続けている。
【０００３】
エアバッグの生産量が増え続けている中、コストを下げる為にエアバッグモジュールとして組み合わされるインフレーターの簡略化が進んでいる。インフレーターとしては、高圧でヘリウムなどの不活性ガスを閉じ込めた金属容器の栓を火薬で破壊することによりガスを放出する、いわゆるストアードガスインフレーターや、火薬の燃焼熱によって充填してある比較的少ないガスを暖めると同時に、火薬からの発生ガスを組み合わせる、いわゆるハイブリッドインフレーター、パイロインフレーターと呼ばれる固体のガス発生剤である火薬を燃焼させるシンプルなインフレーターが知られているが、近年、パイロインフレーターへの切り替えが進んできている。
【０００４】
パイロインフレーターは小型軽量化が可能である一方、火薬から発生する不完全燃焼成分や火薬燃焼残さによる浮遊微粒子が多い欠点を有する。このため、エアバッグ内へ流れ込むガスの温度が従来のインフレーターより高いため、エアバッグ基布へ与える熱的な負荷が大きいという問題が生じている。
【０００５】
従来、インフレーターから瞬時に噴出される高温ガスに耐えられるように、クロロプレンゴムやシリコーンゴムなどの耐熱性エラストマーを織物に６０〜１２０ｇ／ｍ２付着させたコート布が用いられてきた。さらに、エラストマー樹脂を複数回に分けて塗液を複数層に塗布し、全塗布量をエラストマー樹脂換算で１００〜４００ｇ／ｍ２にしたエアバッグ用基布も検討されている（例えば、特許文献１を参照）。しかしながら、このコート布は塗布量が大変多いため、耐熱性には優れるものの、コート布全体の質量が増大し、軽量化の点から好ましくない。また、塗布層も硬くなり、収納性の点でも好ましくない。
【０００６】
一方、軽量性及び収納性に優れるノンコートエアバッグ基布を用いて、インフレーターから発生する高温のミストによる穴あきが発生しないエアバッグ基布およびエアバッグが検討されている（特許文献２参照）。具体的には、扁平断面の単糸を用い、かつ総繊度を４００〜７００ｄｔｅｘである合成繊維マルチフィラメントを用いた、防融性試験による試験片の穴開きが２級以上である、防融性に優れる織物が開示されている。ところが、実際に高温のインフレーターガスを用いたエアバッグの評価結果と比べ耐熱性能の良否が明確に示されない問題を有しており、特許文献２で得られたエアバッグ用基布は、耐熱性の点で十分とは言えなかった。
【先行技術文献】
【特許文献】
【０００７】
【特許文献１】特開２００８−２００３号公報
【特許文献２】特開２００３−１７１８４３号公報
【発明の概要】
【発明が解決しようとする課題】
【０００８】
本発明の目的は、パイロインフレーターのような高温ガス発生装置に対しても問題なく使用できる、エアバッグ用織物に好適な繊維および基布を提供することにある。
【課題を解決するための手段】
【０００９】
前記の課題を解決することができる本発明のエアバッグ織物用繊維および基布は、以下の構成よりなる。
（１）オレフィンを０．１重量％以上、５重量％未満含むポリアミド繊維からなるエアバッグ用マルチフィラメント。
（２）前記ポリアミド繊維がポリアミド６６である、（１）に記載のエアバッグ用マルチフィラメント。
（３）前記マルチフィラメントの総繊度が１００ｄｔｅｘ以上、５００ｄｔｅｘ以下である、（１）又は（２）に記載のエアバッグ用マルチフィラメント。
（４）オレフィンのモノマーユニットがエチレン鎖を９０％以上含むことを特徴とする、（１）〜（３）のいずれかに記載のエアバッグ用マルチフィラメント。
（５）オレフィンのＩＶが０．００５以上２．０以下であることを特徴とする、（１）〜（４）のいずれかに記載のエアバッグ用マルチフィラメント。
（６）（１）〜（５）のいずれかに記載のエアバッグ用マルチフィラメントを使用したエアバッグ用基布。
（７）前記エアバッグ用基布が樹脂被膜を有していない基布である、（６）に記載のエアバッグ用基布。
（８）１５０℃高温動的通気度の通気度ピークが７９ｋＰａ以上、１００ｋＰａ以下であることを特徴とする（７）に記載のエアバッグ用基布。
（９）カバーファクターが２０３０以上２１８０以下である（８）に記載のエアバッグ用基布。
（１０）エアバッグ用マルチフィラメントを製造する方法であって、下記（ａ）〜（ｅ）のプロセスを含む方法。
ａ）ペレットまたはパウダー状のポリアミドとペレットまたはパウダー状のオレフィンを固体状態にてブレンドする工程；
ｂ）ａ）で調製した原料を押出機にて溶融してノズルから押出すことで紡出糸とする工程；
ｃ）冷却気体を噴きつけて冷却する工程；
ｄ）油剤を付与する工程；
ｅ）紡出糸を１０００ｍ／ｍｉｎ以下の速度で回転する引取りローラに巻回してそのまま追加延伸する工程。
（１１）エアバッグ用基布を製造する方法であって、下記（ａ）〜（ｆ）のプロセスを含む方法。
ａ）ポリアミドを押出機にて溶融してノズルから押出すことで紡出糸とする工程；
ｂ）冷却気体を噴きつけて冷却する工程；
ｃ）油剤を付与する工程；
ｄ）紡出糸を１０００ｍ／ｍｉｎ以下の速度で回転する引取りローラに巻回してそのまま追加延伸して３ｄｔｅｘ／ｆ以上８ｄｔｅｘ／ｆ以下のマルチフィラメントを得る工程；
ｅ）モノマーユニットがエチレン鎖を９０％以上含むことを特徴とするＩＶが０．００５以上２．０以下のオレフィンをマルチフィラメントに付与する工程；
ｆ）カバーファクターが２０３０以上２１８０以下になるように調整して製織する工程。
【発明の効果】
【００１０】
本発明により、エアバッグ展開時に高温高圧のガスに暴露されても穴あき、破袋などがなく軽量かつコンパクト性に優れたエアバッグ用織物に好適に用いられるポリアミド繊維及び該ポリアミド繊維を用いて製編織されたエアバッグ用基布を提供することができる。
【発明を実施するための形態】
【００１１】
本発明はエアバッグ用織物に使用されるポリアミド繊維からなるマルチフィラメント及びエアバッグ用基布に関する。
【００１２】
ポリアミド繊維としては、ポリアミド６６、ポリアミド６、ポリアミド４６、ポリアミド１２等の脂肪族ポリアミド繊維、アラミド繊維のような芳香族ポリアミド繊維が使用され、好ましくはポリアミド６６繊維である。
【００１３】
本発明における繊維はその一部または全部が再利用された原材料より得られるものでもよい。また、製造工程での工程通過性を向上させるために、各種添加剤を含有していてもよい。添加剤としては、例えば酸化防止剤、熱安定剤、平滑剤、帯電防止剤、増粘剤、難燃剤等が挙げられる。また原着糸や製糸後染色したものであってもよい。また、合成繊維の単糸の断面は通常の丸断面の他、異形断面であっても何ら差し支えない。
【００１４】
ポリアミド繊維の単糸繊度は３〜８ｄｔｅｘであることが好ましい。単糸繊度が８ｄｔｅｘを超えると製織後エアバッグとしたときに通気度が高くなり好ましくない。一方、単糸繊度が細い場合も繊維の生産性が悪くなるため好ましく無い。好ましくは３．３〜７．５ｄｔｅｘ、より好ましくは３．５〜７．３ｄｔｅｘの範囲である。
【００１５】
本発明のマルチフィラメントを構成するポリアミド繊維のフィラメント本数は４０本以上であることが好ましい。フィラメント本数が４０本以下であると収納性が悪化しやすいため好ましくない。一方、フィラメント本数が２００本を越えると繊維の生産性が悪くなるため好ましくない。４０〜２００本がより好ましい。
【００１６】
本発明のマルチフィラメントの総繊度は１００ｄｔｅｘ以上５００ｄｔｅｘ以下であることが好ましく、１５０ｄｔｅｘ以上５００ｄｔｅｘ以下であることが更に好ましい。総繊度が１００ｄｔｅｘ未満の場合はエアバッグ用基布としたときに引張強力及び引裂強力が不足し強度的に問題がある恐れがあり、５００ｄｔｅｘを超える場合には強度的には問題はないが、織物の柔軟性が損なわれ、収納性が低下する恐れや布帛表面が硬くなる恐れがある。
【００１７】
本発明のエアバッグ用マルチフィラメントは、ポリアミド繊維中にオレフィンを含有することを特徴とする。
【００１８】
本発明においてオレフィンとしてはポリエチレンもしくはパラフィンが好適に使用される。ここでポリエチレンとは重合触媒を用いてエチレンを主成分に重合して得られるモノマーユニットの９０％以上がエチレン鎖である重合物である。またパラフィンとは石油から分留により取り出される炭素数２０以上の飽和鎖状炭化水素を主成分にもつ混合物であり、人工的に重合させたものではないものの、ポリエチレンと同様にエチレン鎖を９０％以上含む鎖状の炭化水素である。  
【００１９】
オレフィンを含むポリアミド繊維を得る方法としては、オレフィンをポリアミドの重合後にブレンドして紡糸してもよく、繊維化後に油剤の形態でエマルジョンもしくは溶融状態で付与しても良い。
【００２０】
オレフィンの添加量としてはポリマー重量当たり０．０５％以上が好ましく、より好ましくは０．５％以上である。紡糸前にオレフィンを添加する場合は、オレフィンの添加量が多すぎると操業性が悪化したり力学特性が低くなったりすることがあるため、５％未満が好ましい。また、紡糸後にオレフィン系油剤として付与する場合には、付着量が多すぎると燃焼性が悪化するため、２％以下が好ましい。
【００２１】
添加するオレフィンの分子量は低いほど効果は得られやすく、ＩＶにして０．００５以上、２．０以下が好ましい。参考までに粘度平均分子量ＭｖとＩＶとの関係はＭｖ＝５．３６５×１０＾４×ＩＶ＾１．３７で近似される。
【００２２】
紡糸前にオレフィンを添加する場合、該オレフィンの分子量が低すぎると押出機内が高温である場合に低分子量のオレフィンが分解気化し、場合によっては発火する可能性もあり極めて危険である。よって紡糸前にオレフィンを添加する場合にはＩＶは０．５以上２．０以下が好ましい。
【００２３】
繊維化後に添加する場合、低分子量であってもオレフィンを付与することができるが、あまりに低分子量であると、室温に近い温度で液化して繊維上を移動するため塗布ムラ等で織物の品位を損なう原因となる。よって繊維化の後にオレフィンを付与する場合でも、オレフィンのＩＶは０．００５以上０．１５以下が好ましい。
【００２４】
本発明において、オレフィンが添加された繊維からなる基布が加熱時に低い動的通気度を示すメカニズムは定かではないが、オレフィンが可塑剤として作用しているのではないかと考えている。すなわち繊維が可塑化されることで高温の高圧空気が到達した際には繊維が断面方向に潰れて扁平になり、ガスの通気を抑えることができるため、繊維の溶融による穴あきや破袋を抑制でき、パイロインフレーターとの組み合わせに最適なエアバッグ用基布を与えることができるものと考えられる。
【００２５】
エアバッグ用マルチフィラメントに求められる機械的特性としては、エアバッグに使用される時に要求される織物の機械的特性を満足するために、切断強度で好ましくは６．５ｃＮ／ｄｔｅｘ以上、さらに好ましくは７．０ｃＮ／ｄｔｅｘ以上である。
【００２６】
次に本発明のポリアミド繊維からなるマルチフィラメントを用いたエアバッグ用基布について説明する。
【００２７】
本発明のポリアミド繊維からなるマルチフィラメントを用いたエアバッグ用基布は下記（式１）で算出されるカバーファクター（ＣＦ）が２２００以下の織物であることが好ましい。カバーファクターが２２００を超えるとコンパクト性が悪化しやすいため好ましく無い。また、２０００未満では動的通気度測定時の内部圧力が低くなりやすいため好ましくない。より好ましくはカバーファクターが２０３０〜２１８０である。
ＣＦ＝［経糸密度（本／２．５４ｃｍ）×√（経糸繊度（ｄｔｅｘ）×０．９）］
＋［緯糸密度（本／２．５４ｃｍ）×√（緯糸繊度（ｄｔｅｘ）×０．９）］
・・・（式１）
【００２８】
本発明のエアバッグ用基布の織密度に関しては、織密度とマルチフィラメントの繊度との組み合わせ、すなわちカバーファクター（ＣＦ）で考えればよいが、前記基布の織密度は４５〜７５本／２．５４ｃｍの範囲が好適である。
【００２９】
本発明のポリアミド繊維を用いたエアバッグ用基布の製織方法は特に限定するものではないが、織物物性の均一性を勘案すると平織りが良い。使用する糸は、経糸・緯糸は単一でなくてもよく、例えば太さや糸本数、繊維の種類が異なっても何ら差し支えはない。繊維化後にオレフィンを付与する場合は製織の準備工程において経糸に付与することが好ましい。付与する方法としては溶融状態で付与しても良いし、油剤、エマルジョンにて付与しても良い。
【００３０】
製織工程の織機としては、ウォータージェットルーム、エアージェットルーム及びレピアルーム等を用いる事が出来る。特に生産性を高める点では、高速製織が比較的容易なウォータージェットルームが好ましく用いられる。
【００３１】
本発明のエアバッグ用基布は、製織後生機を５０〜１００℃の温水槽に通す温水処理を施す方法を用いることができる。温水に通す事で糸が収縮し、織物の空隙を埋める役割を果たす。温水処理時のテンションは０．０４０ｃＮ／ｄｔｅｘ以下であることが好ましい。所定のテンション下での温水処理によって、基布を十分に収縮させて生機中の糸条を再配列させるとともに、水膨潤によりナイロン６、６中の水素結合が切断されることによって、より柔軟性の高い基布が得られやすい。温水槽の温度が５０°Ｃ未満である場合や、温水処理を実施しない場合、十分に収縮せず好ましくない。より好ましくは６０〜１００°Ｃであり、さらに好ましくは７０〜１００°Ｃである。経糸テンションが０．０４０ｃＮ／ｄｔｅｘを超えると、織物の収縮応力が大きくなりすぎるために織物の柔軟性が損なわれやすく、好ましくない。
【００３２】
本発明のエアバッグ用基布は、精錬、乾燥仕上げを実施しても良いが、前述の温水処理後、熱セット加工を施さずに乾燥させることが好ましい。乾燥工程での経糸テンションも温水処理時と同様の理由で、０．０４ｃＮ／ｄｔｅｘ以下が好ましく、０．０２ｃＮ／ｄｔｅｘ以上であることがより好ましい。ピンテンター等を用いて必要以上にテンションをかけながら熱セット加工を実施すると、基布の柔軟性が損なわれることがある。また、乾燥温度はエアバッグ用基布の柔軟性を損なわないためにも、１５０°Ｃ以下であることが好ましい。
【００３３】
エアバッグ用基布は、基布表面に樹脂加工を施す場合（いわゆるコート布）と施さない場合（いわゆるノンコート布）があり、本発明のエアバッグ用基布はどちらにも適用することができるが、樹脂加工を施さないノンコート布において本発明の効果をより実感することができる。樹脂加工を施す場合は、シリコーン系樹脂やポリウレタン系樹脂、アクリル系樹脂、ポリエステル系樹脂、およびポリアミド系樹脂に代表される熱可塑性樹脂を使用することができ、耐熱性、耐寒性、難燃性を有するシリコーン系樹脂がより好ましく用いられる。
【００３４】
本発明のエアバッグ用基布はＡＳＴＭ  Ｄ６４７６に基づく１５０℃加熱時の動的通気度測定によって測定される最大圧力が７９ｋＰａ以上、１００ｋＰａ以下となるものである。高温下における通気を抑えることができることからエアバッグが膨張展開して乗員を受け止める際に、織物からの高温ガス漏れを極力抑え、熱交換による織物の加熱および融断を抑制し、織物の穴あき、破袋を防止することができる。
【００３５】
高温時には一般的な基布は織物表面からの通気が大きくなりやすいが、本発明のポリアミド繊維マルチフィラメントからなるエアバッグ用基布は高温下でガスの通気を抑えることができるため、繊維の溶融による穴あきや破袋がなくベントホールを有するエアバッグ基布とパイロインフレーターとの組み合わせに最適なものであり、運転席、助手席用のエアバッグに好適に使用できる。
【００３６】
本発明のエアバッグ用マルチフィラメントに使用されるオレフィンを含むポリアミド繊維を得る方法としては、オレフィンをポリアミドの重合後にブレンドして溶融し、紡糸する方法や、繊維化後に油剤の形態でエマルジョンもしくは溶融状態で付与する方法が挙げられ、それらの方法により得られたマルチフィラメントを用いてエアバッグ用基布を製織することができる。
【００３７】
オレフィンをポリアミドの重合後にブレンドして溶融し紡糸する方法としては、一例として下記の工程を経る方法が挙げられる。
ａ）ペレットまたはパウダー状のポリアミドとペレットまたはパウダー状のオレフィンを固体状態にてブレンドする工程；
ｂ）ａ）で調製した原料を押出機にて溶融してノズルから押出すことで紡出糸とする工程；
ｃ）冷却気体を噴きつけて冷却する工程；
ｄ）油剤を付与する工程；
ｅ）紡出糸を１０００ｍ／ｍｉｎ以下の速度で回転する引取りローラに巻回してそのまま追加延伸する工程。
こうして得られたポリアミド繊維からなるマルチフィラメントを、織物に製織することができる。
【００３８】
ポリアミドを繊維化後に油剤の形態でエマルジョンもしくは溶融状態で付与する方法としては、下記の工程を用いる方法が挙げられる。
ａ）ポリアミドを押出機にて溶融してノズルから押出すことで紡出糸とする工程；
ｂ）冷却気体を噴きつけて冷却する工程；
ｃ）油剤を付与する工程；
ｄ）紡出糸を１０００ｍ／ｍｉｎ以下の速度で回転する引取りローラに巻回してそのまま追加延伸して３ｄｔｅｘ／ｆ以上８ｄｔｅｘ／ｆ以下のマルチフィラメントを得る工程；
ｅ）モノマーユニットがエチレン鎖を９０％以上含むことを特徴とするＩＶが０．００５以上２．０以下のオレフィンをマルチフィラメントに付与する工程；
こうして得られたポリアミド繊維からなるマルチフィラメントを、さらに
ｆ）カバーファクターが２０３０以上２１８０以下になるように調整して製織する工程を経て、エアバッグ用基布とすることができる。
【実施例】
【００３９】
（１）単糸繊度
総繊度をＪＩＳ  Ｌ−１０９５  ９．４．１に記載の方法で測定した。フィラメント数はマルチフィラメントの繊維糸条の断面写真から数えた。次いで、総繊度をフィラメント数で割ることにより単糸繊度を算出した。
（２）織密度
ＪＩＳ  Ｌ１０９６（１９９９）  ８．６により測定した。
（３）高温状態における動的通気度ピーク圧
２０ｃｍ×２０ｃｍの織物を１５０℃のオーブンに約１分間静置する。オーブンより取り出し、１分以内に動的通気度測定を行った。この時の織物の中心から半径３．５ｃｍの範囲内の平均温度は５０〜１００℃の範囲内である。動的通気度はＴＥＸＴＥＸＴ社製ＦＸ３３５０を用い、充填圧２２５ｋＰａ、充填容量２００ｃｃにて測定した。なお、測定装置は２０℃６５％ＲＨの環境下で制御された室内にて行った。「測定直後の織物温度」はＦＬＩＲ  Ｓｙｓｔｅｍ社製のＴｈｅａｍａＣＡＭ  ＳＣ  ６４０を用いて装置下部から布を直接撮影し、確認した。
（４）極限粘度（ＩＶ）
１３５度のデカリンにてウベローデ型毛細粘度管により、種々の希薄溶液の比粘度を測定し、その粘度の濃度にたいするプロットの最小２ 乗近似で得られる直線の原点への外挿点より極限粘度を決定した。測定に際し、オレフィンに対して１ｗｔ％のＢＨＴ（２，４−ジ−ｔ−ブチル−ｐ−クレゾール）を添加し、１３５度で９０分間攪拌溶解して測定溶液を調整した。
【００４０】
（比較例１）
オレフィンを含有していないポリアミド６６レジンを単軸の押出機を用いて溶融押出し、ギアポンプを用いて計量し、金属不織布フィルター（日本精線株式会社ＮＦ−０７）を介してノズルへ押出して繊維状溶融物とした。繊維状溶融物をそのままノズル直下の加熱筒を通過させて冷却風にて冷却した後に脂肪酸エステル系の紡糸油剤を付与し、引取ローラに巻回してそのまま公知の方法で追加延伸を行い、３５０ｄｔｅｘ４８フィラメントのポリアミド６６繊維を得た。得られた繊維の沸水収縮率は７．８％であった。
捲き取った原糸をウォータージェットルームにて製織後、９８°Ｃの温水槽を通し、テンションが０．０２６ｃＮ／ｄｔｅｘとなるように加工テンションを調整して温水処理を実施した後、続けて０．０２６ｃＮ／ｄｔｅｘのテンション下で乾燥処理を施して、経、緯の織物密度が５８本／インチの平織り布を得た。得られた基布の物性を表１に記す。高温状態における動的通気度が高く、パイロインフレーターに適さない基布であった。
【００４１】
（比較例２）
ポリアミド６６レジンに京葉ポリエチレン社製ポリエチレン「Ｅ８０８０」（ＩＶ：１．９）を５．０％チップブレンドし、比較例１と同様の手法にて繊維化を試みたが毛羽が多数発生したため、織物にできる品質の糸を得ることができなかった。
【００４２】
（実施例１）
ポリアミド６６レジンに京葉ポリエチレン社製ポリエチレン「Ｅ８０８０」を０．３％チップブレンドし、比較例１と同様の方法を用いて紡糸・延伸を行い、３５０ｄｔｅｘ４８フィラメントのポリアミド６６繊維を得た。得られた繊維の沸水収縮率は７．５％であった。
ウォータージェットルームにて製織後、９８°Ｃの温水槽を通し、テンションが０．０２６ｃＮ／ｄｔｅｘとなるように加工テンションを調整して温水処理を実施した後、続けて０．０２６ｃＮ／ｄｔｅｘのテンション下で乾燥処理を施して、経、緯の織物密度が５８本／インチの平織り布を得た。得られた基布の物性を表１に記す。高温状態における動的通気度が低く、パイロインフレーターに適した基布であった。
【００４３】
（実施例２）
ポリアミド６６レジンに京葉ポリエチレン社製ポリエチレン「Ｅ８０８０」を１．０％チップブレンドし、比較例１と同様の方法を用いて紡糸・延伸を行い、３５０ｄｔｅｘ４８フィラメントのポリアミド６６繊維を得た。得られた繊維の沸水収縮率は７．７％であった。
ウォータージェットルームにて製織後、９８°Ｃの温水槽と通し、テンションが０．０２６ｃＮ／ｄｔｅｘとなるように加工テンションを調整して温水処理を実施した後、続けて０．０２６ｃＮ／ｄｔｅｘのテンション下で乾燥処理を施して、経、緯の織物密度が５８本／インチの平織り布を得た。得られた基布の物性を表１に記す。高温状態における動的通気度が低く、パイロインフレーターに適した基布であった。
【００４４】
（実施例３）
ポリアミド６６レジンに京葉ポリエチレン社製ポリエチレン「Ｅ８０８０」を２．０％チップブレンドし、比較例１と同様の方法を用いて紡糸・延伸を行い、３５０ｄｔｅｘ４８フィラメントのポリアミド６６繊維を得た。得られた繊維の沸水収縮率は７．５％であった。
ウォータージェットルームにて製織後、９８°Ｃの温水槽に通し、テンションが０．０２６ｃＮ／ｄｔｅｘとなるように加工テンションを調整して温水処理を実施した後、続けて０．０２６ｃＮ／ｄｔｅｘのテンション下で乾燥処理を施して、経、緯の織物密度が５８本／インチの平織り布を得た。得られた基布の物性を表１に記す。高温条件での動的通気度の最大値が低く、パイロインフレーターに適した基布であった。
【００４５】
（実施例４）
ポリアミド６６レジンにプライムポリマー社製ポリエチレン「Ｅｖｏｌｕｅ−Ｈ−ＳＰ５０８００」（ＩＶ：０．６８）を１．０％チップブレンドし、比較例１と同様の方法を用いて紡糸・延伸を行い、３５０ｄｔｅｘ４８フィラメントのポリアミド６６繊維を得た。得られた繊維の沸水収縮率は８．１％であった。
ウォータージェットルームにて製織後、９８℃の温水槽と通し、テンションが０．０２６ｃＮ／ｄｔｅｘとなるように加工テンションを調整して温水処理を実施した後、続けて０．０２６ｃＮ／ｄｔｅｘのテンション下で乾燥処理を施して、経、緯の織物密度が５９本／インチの平織り布を得た。得られた基布の物性を表１に記す。高温状態における動的通気度が低く、パイロインフレーターに適した基布であった。
【００４６】
（実施例５）
オレフィンを含有していないポリアミド６６レジンを比較例１と同様の方法を用いて紡糸・延伸を行い、３５０ｄｔｅｘ４８フィラメントのポリアミド６６繊維を得た。沸水収縮率は８．０％であった。
整経時にオレフィン系油剤である松本油脂製薬製の「アフターワックス３００」（ＩＶ：０．００７）を繊維に対し０．２ｗｔ％付与し、ウォータージェットルームにて製織後、９８°Ｃの温水槽を通し、テンションが０．０２６ｃＮ／ｄｔｅｘとなるように加工テンションを調整して温水処理を実施した後、続けて０．０２６ｃＮ／ｄｔｅｘのテンション下で乾燥処理を施して、経、緯の織物密度が５８本／インチの平織り布を得た。得られた基布の物性を表１に記す。高温状態における動的通気度が低く、パイロインフレーターに適した基布であった。
【００４７】
【表１】
2015151636.tif 000002
【産業上の利用可能性】
【００４８】
軽量コンパクト性に優れるため、特に運転席や助手席に適した、パイロインフレーターのような高温のガスに暴露されても穴あき、破袋の無いエアバッグ用織物に適した繊維および基布を提供できる。